(57)【要約】【課題】      長時間高温にさらされた場合でも外見変化が少なく、耐熱性、寸法安定性も良好な樹脂組成物及びこれを用いて得られる成形体を提供すること。【解決手段】  （Ａ）熱可塑性ポリイミド樹脂と（Ｂ）ポリアリールケトン樹脂の合計量１００質量部に対して、（Ｃ）下記一般式（１）              Ｒn ＳｉＸ4-n     （１）（式中、Ｒは、酸素原子を含んでいてもよい炭素数１〜３０の炭化水素基であり、Ｘは、炭素数１〜６のアルコキシ基、ハロゲン原子、アセトキシ基及びヒドロキシル基から選ばれる１種以上の加水分解性基である。ｎは１又は２である。）で表される有機珪素化合物により表面処理された充填材５〜５０質量部を含み、２００℃、３５０時間処理前後における、ＪＩＳ  Ｋ  ７１０５−１９８１に規定される黄色度の差の絶対値が１０以下である樹脂組成物、及びこの樹脂組成物からなる成形体である。【選択図】    なし【特許請求の範囲】
【請求項１】
（Ａ）熱可塑性ポリイミド樹脂と（Ｂ）ポリアリールケトン樹脂の合計量１００質量部に対して、（Ｃ）下記一般式（１）
Ｒn ＳｉＸ4-n     （１）
（式中、Ｒは、酸素原子を含んでいてもよい炭素数１〜３０の炭化水素基であり、Ｘは、炭素数１〜６のアルコキシ基、ハロゲン原子、アセトキシ基及びヒドロキシル基から選ばれる１種以上の加水分解性基である。ｎは１又は２である。）
で表される有機珪素化合物により表面処理された充填材５〜５０質量部を含み、２００℃、３５０時間処理前後における、ＪＩＳ  Ｋ  ７１０５−１９８１に規定される黄色度の差の絶対値が１０以下であることを特徴とする樹脂組成物。
【請求項２】
（Ａ）成分と（Ｂ）成分の混合質量比が、（Ａ）／（Ｂ）＝９５〜５／５〜９５である請求項１記載の樹脂組成物。 
【請求項３】
（Ａ）成分の熱可塑性ポリイミド樹脂が、下記構造式（２）で表される繰り返し単位を有するポリエーテルイミド樹脂又は下記構造式（３）で表される繰り返し単位を有するポリエーテルイミド樹脂を主成分とするものであり、（Ｂ）成分のポリアリールケトン樹脂が、下記構造式（４）で表される繰り返し単位を有する結晶性ポリエーテルエーテルケトン樹脂を主成分とするものである請求項１又は２記載の樹脂組成物。
【化１】
2005220335.tif 000012
【請求項４】
（Ｃ）成分の表面処理された充填材において、充填材が無機系のものである請求項１〜３のいずれかに記載の樹脂組成物。 
【請求項５】
（Ｃ）成分の表面処理された充填材において、充填材が板状である請求項４記載の樹脂組成物。 
【請求項６】
（Ｃ）成分の表面処理された充填材において、充填材がマイカである請求項５記載の樹脂組成物。 
【請求項７】
（Ｃ）成分の表面処理された充填材の平均粒子径が０．０１〜２００μｍである請求項１〜６のいずれかに記載の樹脂組成物。 
【請求項８】
（Ｃ）成分の表面処理された充填材が、充填材１００質量部に対して０．１〜８質量部の一般式（１）で表される有機珪素化合物で表面処理されたものである請求項１〜７のいずれかに記載の樹脂組成物。 
【請求項９】
請求項１〜８のいずれかに記載の樹脂組成物を成形してなる成形体。
【請求項１０】
成形体が結晶化処理されてなる請求項９記載の成形体。 
【発明の詳細な説明】
【技術分野】
【０００１】
本発明は、高温における色相変化が少なく、耐熱性、寸法安定性が良好で、 プリント配線基板などのエレクトロニクス用部材等として好適に使用できる樹脂組成物及びこれを用いて得られるフィルムなどの成形体に関する。
【背景技術】
【０００２】
熱可塑性樹脂の中でも、ポリエーテルイミド樹脂、ポリアリールケトン樹脂に代表されるガラス転移温度や融点が高い熱可塑性樹脂は、耐熱性、難燃性、耐薬品性などに優れているためため、航空機部品、電気・電子部品を中心に多く採用されている。なかでも、ポリアリールケトン樹脂は、原料価格が非常に高価な上、樹脂自体のガラス転移温度が約１４０〜１７０℃程度と比較的低いことから、耐熱性等の改良検討が種々行われてきた。その中でも良好な相溶性を示す系として、ポリエーテルイミド樹脂とのブレンドが注目されてきた。
このようなブレンドとして、結晶性ポリアリールケトン樹脂と非晶性ポリエーテルイミド樹脂との混合組成物が開示されている（例えば、特許文献１及び２参照）。また、これらの組成物が回路板基材に有用であることも開示されている（例えば、特許文献３参照）。さらに、 上記混合組成物を用いたプリント配線基板及びその製造方法が開示されている（例えば、特許文献４及び５参照）。
【０００３】
しかしながら、これらの樹脂混合組成物のみでは銅やアルミニウムなどの金属に比べて線膨張係数が大きく、これらの組成物からなるフィルムなどの成形体を貼り合せた場合、温度変化に応じて反りが生じるなどの問題があるので、寸法安定性向上のために充填材が添加されている。しかし、充填材を単独で添加すると、樹脂中への充填材の分散不良が起こり、このため外観不良や、引張り伸度や衝撃強度などの機械的物性に難点が生じる場合がある。この問題を解消するために、充填材に表面処理を施して樹脂に添加するなどの処置が採られている。しかしながら、表面処理された充填剤を含む組成物から得られる成形体が高温に長時間さらされると、使用する表面処理剤によっては色相変化が目立つ場合があった。
上記成形体が電子回路基板として使用される場合、色相変化すなわち外見変化が顕著であれば、電子回路基板としての性能に実質的に問題が無くとも使用者に不安を与えたり商品価値が減ずるなどの問題が生じる場合があり、その改良が必要となった。また、電子回路基材に使用される場合には、ハンダやベーキング処理などの高熱にさらされる機会が多く、高温に長時間さらされたときの外見変化が、性能変化に関連して問題視される懸念があり、外見変化を低減するための改良が待たれていた。エネルギー発生器機や自動車エンジンルーム内部品、宇宙、航空機などの用途でも同様である。しかし、 上記特許文献には、 上記外見変化の原因や改良方法に関して何ら技術的開示がなく、示唆する記載もなかった。
【０００４】
【特許文献１】特開昭５９−１８７０５４号公報
【特許文献２】特表昭６１−５０００２３号公報
【特許文献３】特開昭５９−１１５３５３号公報
【特許文献４】特開２０００−３８４６４号公報
【特許文献５】特開２００２−１４４４３６号公報
【発明の開示】
【発明が解決しようとする課題】
【０００５】
本発明は、上記事情に鑑みなされたもので、長時間高温にさらされた場合でも外見変化、特に色相変化が少なく、耐熱性、寸法安定性も良好で、エレクトロニクス用部材等として好適な樹脂組成物及びこれを用いて得られる樹脂フィルムなどの成形体を提供することを目的とする。
【課題を解決するための手段】
【０００６】
本発明者らは、鋭意検討を重ねた結果、熱可塑性ポリイミド樹脂とポリアリールケトン樹脂との樹脂混合物に、特定の表面処理された充填材を組合せることにより、上記課題を解決することのできる樹脂組成物を見出し、本発明を完成するに至った。
すなわち、本発明は、（Ａ）熱可塑性ポリイミド樹脂と（Ｂ）ポリアリールケトン樹脂の合計量１００質量部に対して、（Ｃ）下記一般式（１）
Ｒn ＳｉＸ4-n     （１）
（式中、Ｒは、酸素原子を含んでいてもよい炭素数１〜３０の炭化水素基であり、Ｘは、炭素数１〜６のアルコキシ基、ハロゲン原子、アセトキシ基及びヒドロキシル基から選ばれる１種以上の加水分解性基である。ｎは１又は２である。）
で表される有機珪素化合物により表面処理された充填材５〜５０質量部を含み、２００℃、３５０時間処理前後における、ＪＩＳ  Ｋ  ７１０５−１９８１に規定される黄色度の差の絶対値が１０以下であることを特徴とする樹脂組成物を提供するものである。また、本発明は、この樹脂組成物を成形してなる成形体を提供するものである。
【発明の効果】
【０００７】
本発明によれば、長時間高温にさらされた場合でも外見変化、特に色相変化が少なく、耐熱性、寸法安定性も良好で、エレクトロニクス用部材等として好適な樹脂組成物、及びこの樹脂組成物を用いた樹脂フィルムなどの成形体を提供することができる。
【発明を実施するための最良の形態】
【０００８】
本発明の樹脂組成物は、（Ａ）熱可塑性ポリイミド樹脂と（Ｂ）ポリアリールケトン樹脂の合計量１００質量部に対して、（Ｃ）下記一般式（１）
Ｒn ＳｉＸ4-n     （１）
（式中、Ｒは、酸素原子を含んでいてもよい炭素数１〜３０の炭化水素基であり、Ｘは、炭素数１〜６のアルコキシ基、ハロゲン原子、アセトキシ基及びヒドロキシル基から選ばれる１種以上の加水分解性基である。ｎは１又は２である。）
で表される有機珪素化合物により表面処理された充填材５〜５０質量部を含み、２００℃、３５０時間処理前後における、ＪＩＳ  Ｋ  ７１０５−１９８１に規定される黄色度の差の絶対値が１０以下である樹脂組成物である。
【０００９】
本発明の樹脂組成物における（Ａ）成分の熱可塑性ポリイミド樹脂は、その構造単位に芳香核結合、エーテル結合及びイミド結合を含む熱可塑性樹脂であり、特に制限されるものでない。具体的には、 下記構造式（２）
【００１０】
【化１】
2005220335.tif 000002
【００１１】
で表される繰り返し単位を有するポリエーテルイミド［ゼネラルエレクトリック社製の商品名「Ｕｌｔｅｍ１０００」（ガラス転移温度Ｔｇ：２１６℃）］、下記構造式（３）
【００１２】
【化２】
2005220335.tif 000003
【００１３】
で表される繰り返し単位を有するポリエーテルイミド［ゼネラルエレクトリック社製の商品名「ＵｌｔｅｍＣＲＳ５００１」（ガラス転移温度Ｔｇ：２２６℃）］が挙げられ、そのほかの具体例として、三井化学株式会社製の商品名「ニューオーラム」（ガラス転移温度Ｔｇ：２５８℃）などが挙げられる。これらのうちで、好ましくは非晶性のものであり、さらに好ましくは、上記構造式（２）又は（３）で表される繰り返し単位を有するポリエーテルイミドである。
ポリエーテルイミド樹脂の製造方法は特に限定されるものではないが、 通常、上記構造式（２）で表される繰り返し単位を有する非晶性ポリエーテルイミド樹脂は、４, ４´−[ イソプロピリデンビス（ｐ−フェニレンオキシ）ジフタル酸二無水物とｍ−フェニレンジアミンとの重縮合物として、また上記構造式（３）で表される繰り返し単位を有する非晶性ポリエーテルイミド樹脂は、４, ４´−[ イソプロピリデンビス（ｐ−フェニレンオキシ）ジフタル酸二無水物とｐ−フェニレンジアミンとの重縮合物として公知の方法によって合成される。
また、 本発明で用いるポリエーテルイミド樹脂は、本発明の主旨を超えない範囲でアミド基、エステル基、スルホニル基など共重合可能な他の単量体単位を含むものであってもかまわない。 なお、 ポリエーテルイミド樹脂は、１種を単独で又は２種以上を組み合わせて用いることができる。 
【００１４】
（Ｂ）成分のポリアリールケトン樹脂は、その構造単位に芳香核結合、エーテル結合及びケトン結合を含む熱可塑性樹脂であり、その代表例としては、ポリエーテルケトン、ポリエーテルエーテルケトン、ポリエーテルケトンケトン等があり、また、本発明の主旨を超えない範囲でビフェニル構造、スルホニル基や共重合可能な他の単量体単位を含むものであってもかまわない。 本発明においては、下記構造式（４）
【００１５】
【化３】
2005220335.tif 000004
【００１６】
で表される繰り返し単位を有するポリエーテルエーテルケトンが好適に使用される。この繰り返し単位を有するポリエーテルエーテルケトンは、ＶＩＣＴＲＥＸ社製の商品名「ＰＥＥＫ１５１Ｇ」、「ＰＥＥＫ３８１Ｇ」、「ＰＥＥＫ４５０Ｇ」などとして市販されている。なお、 ポリアリールケトン樹脂は、１種を単独で又は２種以上を組み合わせて用いることができる。本発明の樹脂組成物を使用したフィルムをプリント配線基板などのエレクトロニクス用基板の基材として適用する場合には、 （Ｂ）成分のポリアリールケトン樹脂として結晶性を有するものが好ましく、さらに、結晶融解ピーク温度が２６０℃以上であるものが好ましい。
【００１７】
本発明の樹脂組成物において、（Ａ）成分の熱可塑性ポリイミド樹脂と（Ｂ）成分のポリアリールケトン樹脂（Ｂ）の混合質量比は、通常（Ａ）／（Ｂ）＝９５〜５／５〜９５程度である。本発明の樹脂組成物を使用したフィルムをプリント配線基板などのエレクトロニクス用基板の基材として適用する場合には、 （Ａ）成分と（Ｂ）成分との混合質量比は、（Ａ）／（Ｂ）＝７０〜３０／３０〜７０であることが好ましい。 
（Ａ）成分が９５質量比以下で、（Ｂ）成分が５質量比以上であると、（Ｂ）成分のポリアリールケトン樹脂が持つ、優れた耐熱性をや低い吸水特性を充分に発揮させることができる。また、（Ａ）成分が５質量比以上で、（Ｂ）成分が９５質量比以下であると、本発明の樹脂組成物からなるフィルムなどの成形体において、成形体と金属との接着性や、フィルム同士の熱融着などの加工性が良好である。
また、（Ｂ）成分として結晶性のポリアリールケトン樹脂を使用する場合、（Ａ）成分が９５質量比以下で、（Ｂ）成分が５質量比以上であると、樹脂組成物全体としての結晶性自体が高く、また結晶化速度も速く、はんだ耐熱性も良好である。また、同様の場合、（Ａ）成分が５質量比以上で、（Ｂ）成分が９５質量比以下であると、結晶性のポリアリールケトン樹脂の結晶化に伴う体積収縮（寸法変化）が大きくなることがないので、回路基板としての信頼性が得られる。これらのことから、（Ｂ）成分として結晶性のポリアリールケトン樹脂を含有する樹脂組成物をエレクトロニクス用基板の基材として用いる場合には、 （Ａ）成分と（Ｂ）成分との混合質量比は、（Ａ）／（Ｂ）＝６５〜３５／３５〜６５とすることがことが好ましい。 
【００１８】
本発明の樹脂組成物における（Ｃ）成分の表面処理された充填材（以下、充填剤（Ｃ）と略記する。）を構成する充填材としては、公知のものを使用することができ、例えば、クレー、ガラス、アルミナ、シリカ、窒化アルミニウム、窒化珪素などの無機充填材、 ガラス繊維やアラミド繊維、炭素繊維などの繊維、無機鱗片状（板状）粉体、例えば、合成マイカ、天然マイカ、ベーマイト、タルク、セリサイト、イライト、カオリナイト、モンモリロナイト、バーミキュライト、スメクタイト、板状アルミナ、鱗片状チタン酸塩（例えば、鱗片状チタン酸マグネシウムカリウム、鱗片状チタン酸リチウムカリウム等）などが挙げられる。これらのなかで、合成マイカ、天然マイカ、タルク、セリサイト、イライト、カオリナイト、モンモリロナイト、バーミキュライト、スメクタイトなどの無機鱗片状（板状）粉体が好ましく、合成マイカ、天然マイカがより好ましい。これらの充填材は１種を単独で又は２種以上を組み合わせて用いることができる。
充填材（Ｃ）の形状としては、 板状が好ましく、平均粒径は０．０１〜２００μｍ程度、 好ましくは０．１〜２０μｍ、より好ましくは１〜１０μｍ、平均アスペクト比（粒径／厚み）は２０〜３０程度以上、 好ましくは５０以上のものが好適に用いられる。ここで、表面処理される前の充填材と処理された後の充填材（Ｃ）の形状は、同じものとして取り扱う。
【００１９】
本発明において、充填材（Ｃ）を構成する表面処理剤は、下記一般式（１）
Ｒn ＳｉＸ4-n     （１）
（式中、Ｒは、酸素原子を含んでいてもよい炭素数１〜３０の炭化水素基であり、Ｘは、炭素数１〜６のアルコキシ基、ハロゲン原子、アセトキシ基及びヒドロキシル基から選ばれる１種以上の加水分解性基である。ｎは１又は２である。）
で表される有機珪素化合物である。上記一般式（１）においてｎが２のとき、２個のＲは互いに同一でも異なっていてもよい。また、複数のＸも互いに同一でも異なっていてもよい。
この有機珪素化合物としては、Ｒが炭素数１〜２０の直鎖又は分岐状のアルキル基、Ｘが炭素数１〜６のアルコキシ基及び／又はヒドロキシル基であるものが好ましく、より好ましくは、Ｒが炭素数３〜１０の直鎖アルキル基、Ｘが炭素数が１〜３のアルコキシ基、ｎが１のものである。
【００２０】
上記有機珪素化合物の具体例として、メチルトリメトキシシラン、メチルトリエトキシシラン、メチルトリプロポキシシラン、メチルトリ（２−プロポキシ）シラン、メチルトリブトキシシラン、メチルトリ（ｓｅｃ−ブトキシ）シラン、メチルトリ（ｔ−ブトキシ）シラン、エチルトリメトキシシラン、エチルトリエトキシシラン、エチルトリプロポキシシラン、ブチルトリ（２−プロポキシ）シラン、エチルトリブトキシシラン、エチルトリ（ｓｅｃ−ブトキシ）シラン、エチルトリ（ｔ−ブトキシ）シラン、プロピルトリメトキシシラン、プロピルトリエトキシシラン、プロピルトリプロポキシシラン、プロピルトリ（２−プロポキシ）シラン、プロピルトリブトキシシラン、プロピルトリ（ｓｅｃ−ブトキシ）シラン、プロピルトリ（ｔ−ブトキシ）シラン、２−プロピルトリメトキシシラン、２−プロピルトリエトキシシラン、２−プロピルトリプロポキシシラン、２−プロピルトリ（２−プロポキシ）シラン、２−プロピルトリブトキシシラン、２−プロピルトリ（ｓｅｃ−ブトキシ）シラン、２−プロピルトリ（ｔ−ブトキシ）シラン、ブチルトリメトキシシラン、ブチルトリエトキシシラン、ブチルトリプロポキシシラン、ブチルトリ（２−プロポキシ）シラン、ブチルトリブトキシシラン、ブチルトリ（ｓｅｃ−ブトキシ）シラン、ブチルトリ（ｔ−ブトキシ）シラン、ｓｅｃ−ブチルトリメトキシシラン、ｓｅｃ−ブチルトリエトキシシラン、ｓｅｃ−ブチルトリプロポキシシラン、ｓｅｃ−ブチルトリ（２−プロポキシ）シラン、ｓｅｃ−ブチルトリブトキシシラン、ｓｅｃ−ブチルトリ（ｔ−ブトキシ）シシラン、ペンチルトリメトキシシラン、ペンチルトリエトキシシラン、ペンチルトリプロポキシシラン、ペンチルトリ（２−プロポキシ）シラン、ペンチルトリブトキシシラン、ペンチルトリ（ｓｅｃ−ブトキシ）シラン、ペンチルトリ（ｔ−ブトキシ）シラン、ヘキシルトリメトキシシラン、ヘキシルトリエトキシシラン、ヘキシルトリプロポキシシラン、
【００２１】
ヘキシルトリ（２−プロポキシ）シラン、ヘキシルトリブトキシシラン、ヘキシルトリ（ｓｅｃ−ブトキシ）シラン、ヘキシルトリ（ｔ−ブトキシ）シラン、ヘプチルトリメトキシシラン、ヘプチルトリエトキシシラン、ヘプチルトリプロポキシシラン、ヘプチルトリ（２−プロポキシ）シラン、ヘプチルトリブトキシシラン、ヘプチルトリ（ｔ−ブトキシ）シラン、オクチルトリメトキシシラン、オクチルトリエトキシシラン、オクチルトリプロポキシシラン、オクチルトリ（２−プロポキシ）シラン、オクチルトリブトキシシラン、オクチルトリ（ｔ−ブトキシ）シラン、２−エチルヘキシルトリメトキシシラン、２−エチルヘキシルトリエトキシシラン、２−エチルヘキシルトリプロポキシシラン、２−エチルヘキシルトリ（２−プロポキシ）シラン、２−エチルヘキシルトリブトキシシラン、２−エチルヘキシルトリ（ｔ−ブトキシ）シラン、ノニルトリメトキシシラン、ノニルトリエトキシシラン、ノニルトリプロポキシシラン、ノニルトリ（２−プロポキシ）シラン、ノニルトリブトキシシラン、ノニルトリ（ｔ−ブトキシ）シラン、デシルトリメトキシシラン、デシルトリエトキシシラン、デシルトリプロポキシシラン、デシルトリ（２−プロポキシ）シラン、デシルトリブトキシシラン、デシルトリ（ｔ−ブトキシ）シラン、ウンデシルトリメトキシシラン、ウンデシルトリエトキシシラン、
【００２２】
ウンデシルトリプロポキシシラン、ウンデシルトリ（２−プロポキシ）シラン、ウンデシルトリブトキシシラン、ウンデシルトリ（ｔ−ブトキシ）シラン、ドデシルトリメトキシシラン、ドデシルトリエトキシシラン、ドデシルトリプロポキシシラン、ドデシルトリ（２−プロポキシ）シラン、ドデシルトリブトキシシラン、ドデシルトリ（ｔ−ブトキシ）シラン、ヘキサデシルトリメトキシシラン、ヘキサデシルトリエトキシシラン、ヘキサデシルトリプロポキシシラン、ヘキサデシルトリ（２−プロポキシ）シラン、ヘキサデシルトリブトキシシラン、ヘキサデシルトリ（ｔ−ブトキシ）シラン、オクタデシルトリメトキシシラン、オクタデシルトリエトキシシラン、オクタデシルトリプロポキシシラン、オクタデシルトリ（２−プロポキシ）シラン、オクタデシルトリブトキシシラン、オクタデシルトリ（ｔ−ブトキシ）シラン、ジメチルジメトキシシラン、ジメチルジエトキシシラン、ジメチルジプロポキシシラン、ジメチルジ（２−プロポキシ）シラン、ジメチルジブトキシシラン、ジメチルジ（ｔ−ブトキシ）シラン、ジエチルジメトキシシラン、ジエチルジエトキシシラン、ジエチルジプロポキシシラン、ジエチルジ（２−プロポキシ）シラン、ジエチルジブトキシシラン、ジエチルジ（ｔ−ブトキシ）シラン、メチルエチルジメトキシシラン、メチルエチルジエトキシシラン、メチルエチルジプロポキシシラン、メチルエチルジ（２−プロポキシ）シラン、メチルエチルジブトキシシラン、メチルエチルジ（ｔ−ブトキシ）シラン、ジプロピルジメトキシシラン、ジプロピルジエトキシシラン、ジブチルジメトキシシラン、ジブチルジエトキシシラン、ジペンチルジメトキシシラン、
【００２３】
ジペンチルジエトキシシラン、メチルヘキシルジメトキシシラン、メチルヘキシルジエトキシシラン、ブチルヘキシルトリメトキシシラン、ブチルヘキシルトリエトキシシラン、３−グリシドキシプロピルトリメトキシシラン、３−グリシドキシプロピルトリエトキシシラン、３−グリシドキシプロピルメチルジメトキシシラン、３−グリシドキシプロピルメチルジエトキシシラン、２−メトキシエチルトリメトキシシラン、２−メトキシエチルトリエトキシシラン、２−エトキシエチルトリメトキシシラン、２−エトキシエチルトリエトキシシラン、２−プロポキシエチルトリメトキシシラン、２−プロポキシエチルトリエトキシシラン、２−（２−プロポキシ）エチルトリメトキシシラン、２−（２−プロポキシ）エチルトリエトキシシラン、２−ブトキシエチルトリメトキシシラン、２−ブトキシエチルトリエトキシシラン、２−ヘキシルオキシエチルトリメトキシシラン、２−ヘキシルオキシエチルトリエトキシシラン、２−オクチルオキシエチルトリメトキシシラン、２−オクチルオキシエチルトリエトキシシラン、２−メトキシプロピルトリメトキシシラン、２−メトキシプロピルトリエトキシシラン、３−メトキシプロピルトリメトキシシラン、３−メトキシプロピルトリエトキシシラン、２−エトキシプロピルトリメトキシシラン、２−エトキシプロピルトリエトキシシラン、３−エトキシプロピルトリメトキシシラン、３−エトキシプロピルトリエトキシシラン、２−プロポキシプロピルトリメトキシシラン、２−プロポキシプロピルトリエトキシシラン、３−プロポキシプロピルトリメトキシシラン、３−プロポキシプロピルトリエトキシシラン、２−ブトキシプロピルトリメトキシシラン、２−ブトキシプロピルトリエトキシシラン、３−ブトキシプロピルトリメトキシシラン、３−ブトキシプロピルトリエトキシシラン、
【００２４】
２−ヘキシルオキシプロピルトリメトキシシラン、２−ヘキシルオキシプロピルトリエトキシシラン、３−ヘキシルオキシプロピルトリメトキシシラン、３−ヘキシルオキシプロピルトリエトキシシラン、２−メトキシブチルトリメトキシシラン、２−メトキシブチルトリエトキシシラン、４−メトキシブチルトリメトキシシラン、３−メトキシブチルトリエトキシシラン、２−エトキシブチルトリメトキシシラン、２−エトキシブチルトリエトキシシラン、３−エトキシブチルトリメトキシシラン、４−エトキシブチルトリエトキシシラン、２−プロポキシブチルトリメトキシシラン、２−プロポキシブチルトリエトキシシラン、４−プロポキシブチルトリメトキシシラン、３−プロポキシブチルトリエトキシシラン、２−ブトキシブチルトリメトキシシラン、２−ブトキシブチルトリエトキシシラン、３−ブトキシブチルトリメトキシシラン、４−ブトキシブチルトリエトキシシラン、２−ヘキシルオキシブチルトリメトキシシラン、２−ヘキシルオキシブチルトリエトキシシラン、３−ヘキシルオキシブチルトリメトキシシラン、３−ヘキシルオキシブチルトリエトキシシラン、４−ヘキシルオキシブチルトリメトキシシラン、４−ヘキシルオキシブチルトリエトキシシラン、２−メトキシヘキシルトリメトキシシラン、２−メトキシヘキシルトリエトキシシラン、６−メトキシヘキシルトリメトキシシラン、６−メトキシヘキシルトリエトキシシラン、２−エトキシヘキシルトリメトキシシラン、５−エトキシヘキシルトリエトキシシラン、６−エトキシヘキシルトリメトキシシラン、６−エトキシヘキシルトリエトキシシラン、２−プロポキシヘキシルトリメトキシシラン、５−プロポキシヘキシルトリエトキシシラン、６−プロポキシヘキシルトリメトキシシラン、６−プロポキシヘキシルトリエトキシシラン、２−ブトキシヘキシルトリメトキシシラン、
【００２５】
５−ブトキシヘキシルトリエトキシシラン、６−ブトキシヘキシルトリメトキシシラン、６−ブトキシヘキシルトリエトキシシラン、２−ヘキシルオキシヘキシルトリメトキシシラン、５−ヘキシルオキシヘキシルトリエトキシシラン、６−ヘキシルオキシヘキシルトリメトキシシラン、６−ヘキシルオキシヘキシルトリエトキシシラン、２−メトキシオクチルトリメトキシシラン、７−メトキシオクチルトリエトキシシラン、８−メトキシオクチルトリメトキシシラン、８−メトキシオクチルトリエトキシシラン、２−エトキシオクチルトリメトキシシラン、７−エトキシオクチルトリエトキシシラン、８−エトキシオクチルトリメトキシシラン、８−エトキシオクチルトリエトキシシラン、２−プロポキシオクチルトリメトキシシラン、２−プロポキシオクチルトリエトキシシラン、８−プロポキシオクチルトリメトキシシラン、８−プロポキシオクチルトリエトキシシラン、２−ブトキシオクチルトリメトキシシラン、７−ブトキシオクチルトリエトキシシラン、８−ブトキシオクチルトリメトキシシラン、８−ブトキシオクチルトリエトキシシラン、２−オクチルオキシオクチルトリメトキシシラン、７−オクチルオキシオクチルトリエトキシシラン、８−オクチルオキシオクチルトリメトキシシラン、８−オクチルオキシオクチルトリエトキシシラン、メチル−２−メトキシエチルジエトキシシラン、エチル−３−メトキシプロピルジメトキシシラン、メチル−４−プロポキシブチルジメトキシシラン、メチル−６−エトキシヘキシルトリエトキシシラン及びメチル−８−ブトキシオクチルジメトキシシランなどが挙げられる。
これらのうちで、プロピルトリメトキシシラン、プロピルトリエトキシシラン、ブチルトリメトキシシラン、ブチルトリエトキシシラン、ヘキシルトリメトキシシラン、ヘキシルトリエトキシシラン、オクチルトリメトキシシラン、オクチルトリエトキシシラン、デシルトリメトキシシラン及びデシルトリエトキシシランが好ましい。
【００２６】
なお、上記有機珪素化合物で充填材の表面処理を行なった場合に、充填材（Ｃ）の表面と熱可塑性樹脂［（Ａ）成分及び（Ｂ）成分］との親和性が向上する理由は、上記有機珪素化合物の加水分解性基が加水分解によりヒドロキシル基を生成し、加熱により充填材表面のヒドロキシル基と脱水縮合反応を生起してアルキル基を有するシリル基が充填材表面に結合することによると推定される。
本発明で使用する充填材の表面処理剤（上記有機珪素化合物）は、充填材と樹脂の双方に反応して両者を結びつける、いわゆる「カップリング剤」としての作用は必要なく、充填材表面に付着、反応してその表面状態を樹脂に対して親和性を高めるように作用し、かつ、樹脂組成物ないし成形体として、高温下（例えば、２００℃程度）で長時間熱処理にさらされても、その色相を顕著に変化させない効果が高い。また、いわゆるチタネートカップリング剤は、高温下、長時間の熱処理で、本発明に係る熱可塑性樹脂と充填材の組合せに対して、充分な効果を発揮しない。
表面処理剤の使用量は、充填材１００質量部に対して、通常０．１〜８質量部程度、好ましくは０．５〜５質量部、より好ましくは１〜３質量部の範囲である。この使用量を０．１質量部以上とすることにより、充分な表面処理の効果が得られるため、樹脂組成物の機械的強度が充分となる。また、表面処理剤の使用量が５質量部を超えても表面処理の効果が向上するものでもないので、５質量部までで充分である。
【００２７】
表面処理の方法としては、既知の種々の方法が適用できる。例えば、表面処理剤を溶解させた溶媒中で、充填材と表面処理剤を接触させた後に溶媒を除去する湿式法、表面処理剤を溶解した溶液と充填材とを噴霧、撹拌等の方法により接触させて、充填材表面に表面処理剤をまぶした後、溶媒を除去する半湿式法、樹脂、充填材及び表面処理剤又は少量の溶媒に溶解させた表面処理剤を混合撹拌するインテグラルブレンド法などが挙げられる。これらの表面処理方法のうち、充填材表面に効率よく表面処理剤を付着させるという観点から、湿式法、半湿式法が好ましい。
溶媒中の表面処理剤（上記有機珪素化合物）の濃度は、０．１〜５０質量％程度とすることができる。溶媒としては、例えば、イソプロピルアルコール、エタノール、メタノール、ヘキサン等の除去しやすいものが好ましい。この溶媒は、少量の水や、加水分解を促進する少量の酸成分を含むものであってもよい。
上記表面処理方法により、充填材と、溶媒で希釈した表面処理剤を接触混合した後、数時間から数日間空気中に放置し、空気中の水分と接触させて加水分解を起こさせるとともに、使用した溶媒を蒸発除去することが推奨される。
この蒸発除去の処理は、アルコキシシリル基の加水分解反応や生成したヒドロキシルシリル基を充填材表面のヒドロキシル基と脱水縮合反応させ、かつ、発生したアルコールや使用した溶媒除去のため、常圧下ないし減圧下に、通常、温度８０〜１５０℃程度、好ましくは１００〜１３０℃に行なう。処理時間は通常４〜２００時間程度であり、好ましくは２４〜１００時間である。
【００２８】
本発明の樹脂組成物に使用する充填材（Ｃ）の量は、上述した（Ａ）成分の熱可塑ポリイミド樹脂と（Ｂ）成分のポリアリールケトン樹脂との合計量１００質量部に対して５〜５０質量部の範囲である。混合する充填材の量が５０質量部以下であると、フィルムの可とう性、端裂抵抗値（ＪＩＳ  Ｃ２１５１の端裂抵抗試験準拠）が良好である。一方、 ５質量部以上であると、線膨張係数の低減効果が充分なものとなるため、寸法安定性を向上させる効果が高くなる。このことから好適な充填材の混合量は、（Ａ）成分と（Ｂ）成分の合計量１００質量部に対して１０〜４０質量部であり、 さらにフィルムの寸法安定性と可とう性あるいは端裂抵抗値とのバランスを重視する場合には、 ２０〜３５質量部の範囲で制御することが好ましい。
【００２９】
本発明の樹脂組成物には、その性質を損なわない程度に、（Ａ）成分及び（Ｂ）成分以外の樹脂や充填材（Ｃ）以外の各種添加剤、例えば、熱安定剤、紫外線吸収剤、光安定剤、核剤、着色剤、滑剤、難燃剤等を適宜配合してもよい。また充填材（Ｃ）を含めた各種添加剤の混合方法は、公知の方法を用いることができる。混合の組合せの例として、
（Ｉ）（Ａ）成分、（Ｂ）成分と（Ｃ）成分の３成分を同時に混合・分散させる方法、
（II）（Ａ）成分と（Ｂ）成分をあらかじめ混合し、この混合物に（Ｃ）成分を混合・分散させる方法、
（III)（Ａ）成分又は（Ｂ）成分に、充填材（Ｃ）成分をあらかじめ混合分散させて、（Ａ）成分と（Ｃ）成分の混合物又は（Ｂ）成分と（Ｃ）成分の混合物を調製し、次いで（Ａ）成分と（Ｃ）成分の混合物に（Ｂ）成分を混合するか、あるいは（Ｂ）成分と（Ｃ）成分の混合物に（Ａ）成分を混合する方法
（IV）（Ａ）成分及び（Ｂ）成分それぞれに（Ｃ）成分を混合分散させた混合物を調製し、これらの混合物を混合する方法［この場合、（Ａ）成分に対する（Ｃ）成分の比率と（Ｂ）成分に対する（Ｃ）成分の比率は同じでも異なっていてもよい。］、
（Ｖ）複数種の（Ａ）成分及び／又は複数種の（Ｂ）成分を使用する場合、これらのうちの少なくとも１種に、高濃度に（Ｃ）成分を混合分散させた混合物と、配合すべき他の（Ａ）成分及び／又は（Ｂ）成分を混合するか、あるいは上記混合物と、配合すべき他の（Ａ）成分及び／又は（Ｂ）成分に低濃度に（Ｃ）成分を混合分散させた混合物を混合分散させる方法、
などが挙げられる。
【００３０】
混合・分散の方法としては、例えば、（Ａ）成分と（Ｂ）成分と（Ｃ）成分と所望により用いられる各種添加剤をそれぞれ別々に単軸溶融混練機や二軸溶融混練機に供給して混合することもでき、複数の供給部を有する溶融混練機を用いて各成分を逐次的に溶融混練機に供給することもできる。また、あらかじめヘンシェルミキサー、スーパーミキサー、リボンブレンダー、タンブラーなどの混合機を利用して、それらを予備混合した後、溶融混練機に供給して（Ａ）成分や（Ｂ）成分のガラス転移温度ないしは融点以上、具体的には３４０〜４３０℃の温度で溶融混練することもできる。また、目的により、水性媒体や有機溶媒に分散せしめて湿式法により混合することも可能である。さらに、充填材（Ｃ）や各種添加剤を、（Ａ）成分及び／又は（Ｂ）成分をベース樹脂として高濃度（代表的な含有量としては１０〜６０質量％程度）に混合したマスターバッチを別途作製しておき、これを使用する樹脂に濃度を調整して混合し、ニーダーや押出機等を用いて機械的にブレンドする方法などが挙げられる。上記混合方法の中では、マスターバッチを作製し、混合する方法が分散性や作業性の点から好ましい。
混合された樹脂組成物は、ストランドないしはシート状に押し出され、カッティングされてペレット、顆粒、粉体等の成形加工に適した形態で得られる。
【００３１】
本発明の樹脂組成物は、射出成形法、押出成形法、圧縮成形法等の成形法により所望の成形体に成形することができる。なかでも、フィルム、シート等の形態に押し出すことに適している。また、溶融混練機の後段にＴダイを用いる押し出しキャストやカレンダー成形機、パイプ等種々の形態の成形装置を付設して、溶融混練に引き続いて直接に成形体とすることもできる。
成形体のうちのフィルムの製膜方法としては、公知の方法、例えばＴダイを用いる押出キャスト法やカレンダー法等を採用することができ、特に限定されるものではないが、フィルムの製膜性や安定生産性等の面から、Ｔダイを用いる押出キャスト法が好ましい。Ｔダイを用いる押出キャスト法での成形温度は、組成物の流動特性や製膜性等によって適宜調整されるが、概ね流出開始温度、ガラス転移温度ないしは融点以上、具体的には４３０℃以下、好ましくは３４０℃〜４００℃である。また、本発明のフィルムの厚みは、特に制限されるものではないが、 通常１０〜８００μｍ程度である。
本発明のフィルムの表面にはハンドリング性の改良等のために、エンボス加工やコロナ処理等を適宜施してもかまわない。また、上述したフィルムの少なくとも片面に接着層を介して、あるいは接着層を介することなく、金属体を加熱、 加圧により熱融着させて金属積層体とすることもでき、さらに、エッチング処理、メッキ処理などにより、フィルム表面に回路を形成し、さらに積層することもできる。
【００３２】
本発明の成形体が、（Ａ）成分の熱可塑性ポリイミド及び／又は（Ｂ）成分のポリアリールケトン樹脂として結晶性を有するものを含む樹脂組成物からなるものである場合、成形体を結晶化させることにより、耐熱性、寸法安定性を向上させることができる。しかし、通常の溶融と冷却過程を伴う成形加工においては、成形加工中に充分に結晶化させることが困難である場合があり、耐熱性や寸法安定性の向上のために本発明の樹脂組成物あるいは成形体を、ガラス転移温度以上、結晶融解温度以下の範囲で適宜選択される温度にて結晶化処理することが必要となる。
ここで結晶化処理の方式や時間は、特に限定されるものではないが、 例えば、押出キャスト時に結晶化させる方法（キャスト結晶化法）や製膜ライン内で、熱処理ロールや熱風炉等により結晶化させる方法（インライン結晶化法）及び製膜ライン外で、恒温槽や熱プレス等により結晶化させる方法（アウトライン結晶化法）などを挙げることができる。本発明においては、生産の安定性および物性の均一性から、アウトライン結晶化法が好適に用いられる。また、熱処理時間は、熱処理温度にもよるが、通常２秒〜１００時間程度、好適には５分〜５０時間程度の範囲が適用できる。
【００３３】
本発明の樹脂組成物及びそれを用いてなる成形体は、そのものが２００℃の空気中で３５０時間熱処理された場合に、熱処理される前との黄色度（ＹＩと略記する。）の差の絶対値（ΔＹＩと略記する。）が１０以下のものである。ΔＹＩが１０以下であると、使用中の製品の色相面の外見と使用前の製品との外見上の差異が少なくなる。この観点から、ΔＹＩは好ましくは６以下である。
黄色度は、ＪＩＳ  Ｋ  ７１０５−１９８１「プラスチックの光学的特性試験方法」に示された方法により市販の装置を使用して測定される。市販の測定器の一例として、スガ試験機株式会社製の分光測色計、型式ＳＣ−Ｔなどが挙げられる。測定される３刺激値Ｘ、Ｙ、Ｚより、ＪＩＳ  Ｋ  ７１０５−１９８１に記載されている計算式［ＹＩ＝１００（１．２８Ｘ−１．０６Ｚ）／Ｙ］を用いてＹＩが算出される。  
また、上述したように、成形体が、（Ａ）成分の熱可塑性ポリイミド及び／又は（Ｂ）成分のポリアリールケトン樹脂として結晶性を有するものを含む樹脂組成物からなるものである場合、通常の溶融と冷却過程を伴う成形加工においては、成形加工中に充分に結晶化させることが困難である場合がある。本発明の樹脂組成物あるいは成形体を２００℃で熱処理する場合、その処理の初期には結晶化による色相変化の影響が大きいので、これを差し引くため、２００℃処理において、４８時間の熱処理による結晶化処理後を起点として、３５０時間を処理時間とする。すなわち、３９８時間処理後のＹＩと４８時間処理後のＹＩの差（ΔＹＩ−４８と略記する。）を求める。ただし、充分に結晶化された成形体については、２００℃での熱処理を行う前の状態を起点とする。
【００３４】
本発明の樹脂組成物及びフィルムなどの成形体の用途としては、配線基板、 リジッドフレックス基板、 ビルドアップ多層基板、 一括多層基板、 金属ベース基板などのエレクトロニクス用基板の基材、フレキシブルプリント基板の保護板、熱遮蔽板、サーモフォーミングや真空成形によるトレー、各種電子機器の筐体、自動車エンジンルーム内部品や隔壁などが挙げられる。 また、銅、銀、金、鉄、亜鉛、アルミニウム、 マグネシウム、ニッケルなど、またはこれらの合金類の箔、板、線などの金属体と貼り合わせたもの、あるいは、エッチングやメッキにより回路や図柄を付着させたものも挙げられる。
【実施例】
【００３５】
以下に、本発明を実施例によりさらに詳細に説明するが、本発明はこれらの例によってなんら限定されるものではない。なお、本明細書中に表示されるフィルムについての種々の測定及び評価は次のようにして行った。ここで、フィルムの押出機からの流れ方向を縦方向、その直交方向を横方向と呼ぶ。
【００３６】
（１）色相測定
スガ試験機株式会社製の分光測色計、型式ＳＣ−Ｔを用い、ＪＩＳ  Ｋ  ７１０５−１９８１に準じて上記フィルムの色の３刺激値（Ｘ、Ｙ、Ｚ）を測定し、ＹＩを算出した。
（２）ΔＹＩ
上記フィルムを、タバイエスペック株式会社製オーブン（型式：ＨＰＳ−２１２）を使用し、温度２００℃にて熱処理を行った。開始から４８時間までは、フィルムの初期変形による波打ちやフィルム同士の融着を防止するため、厚さ５０μｍのポリイミドフィルム（宇部興産株式会社製、商品名：ユーピレックス５０Ｓ）２枚の間に挟んで１組とし、５組を横置きに積み上げて熱処理を行った。４８時間以降は上記ポリイミドフィルムには挟まずオーブン中につるした。
各表中に示す時間にオーブンより取り出し、上記（１）に示す方法により色相を測定し、４８時間以後には各時間のＹＩと４８時間目のＹＩの差（ΔＹＩ−４８）を算出した。各時間の色相測定後に、フィルムサンプルを上記オーブンに戻し、引き続いて熱処理を行った。なお、オーブンより取り出して色相を測定したのちオーブンに戻すまでの操作に要した時間は、熱処理時間には算入しなかった。
（３）外見の目視判定
上記、２００℃、４８時間熱処理したフィルムの一部を室温下で保存し、目視判定の基準サンプルとした。このものを引き続いて３９８時間目まで処理したサンプルと比較し、目視にて、外見の変化を判定した。外見変化の判定基準として、色目の変化を感じないか、変化があってもさほど目立たないものを１、色目の変化がはっきりわかるが、激しくはないものを２、色目の変化が激しいものを３とした。
【００３７】
（実施例１）
（１）表面処理された合成マイカの作製
ヘンシェルミキサーに、トピー工業株式会社製の合成マイカＰＤＭ−５Ｂ（平均粒子径６μｍ、アスペクト比２５）２ｋｇを入れた。その上から、表面処理剤ヘキシルトリメトキシシラン（信越化学株式会社製、商品名ＫＢＭ−３０６３、表１において略号Ｓ６）４０ｇ（マイカ１００質量部に対して２質量部）を水分約５質量％のイソプロピルアルコール１６０ｇに溶解して得た２０質量％溶液２００ｇを振りかけ、ミキサー上部に蓋をした。窒素ガスを供給しながら、ミキサーを１０分間作動させて撹拌混合した。
この混合物を、ステンレス製のバットに広げ、室内にて４日間放置した後、１２０℃のオーブン中で４８時間加熱処理し、室温まで冷却して表面処理された合成マイカ（略号Ｆ１とする）を得た。
【００３８】
（２）フィルムの作製
非晶性ポリエーテルイミド樹脂［ゼネラルエレクトリック社製、商品名：Ｕｌｔｅｍ１０００、ガラス転移温度Ｔｇ：２１６℃］（以下、単にＰＥＩ−１と略記することがある）１．８５６ｋｇ（２９質量部）、非晶性ポリエーテルイミド樹脂［ゼネラルエレクトリック社製、商品名：Ｕｌｔｅｍ−ＣＲＳ５００１、Ｔｇ：２２６℃］（以下、単にＰＥＩ−２と略記することがある）１．８５６ｋｇ（２９質量部）、ポリエーテルエーテルケトン樹脂［ビクトレックス社製、ＰＥＥＫ４５０Ｇ、Ｔｇ：１４３℃、融点Ｔｍ：３３４℃］（以下、単にＰＥＥＫと略記することがある）２．６８８ｋｇ（４２質量部）、及び上記充填材（Ｆ１）１．６ｋｇ（樹脂成分合計６．４ｋｇを１００質量部とし、これに対して２５質量部）を、二軸混練機にて、設定温度３８０℃で溶融混練し、Ｔダイよりシート状に押し出し、 １５５℃のキャストロールで急冷製膜することにより厚さ１００μｍの、非晶質状態のフィルム（以下、非晶フィルムと略記する。）を得た。この非晶フィルムの色相を測定した。 
また、この非晶フィルムを２枚の厚さ５０μｍのポリイミドフィルム（宇部興産株式会社製、商品名：ユーピレックス５０Ｓ）の間に挟んで１組とし、５組を横置きに積み上げて、タバイエスペック株式会社製オーブン（型式：ＨＰＳ−２１２）内で、温度２００℃にて４８時間結晶化処理を行うことにより結晶化フィルムを得た。この結晶化フィルムの色相を測定した。
この結晶化フィルムをポリイミドフィルム間より取り出し、色相を測定した後、上記オーブン中に吊し、温度２００℃にて熱処理を行った。
実施例表中に示した時間にオーブンより取り出し、上記（１）に示した方法により色相を測定した。
４８時間以後については各時間のΔＹＩ−４８を算出した。各時間の色相測定後に、フィルムサンプルを上記オーブンに戻し、引き続いて熱処理を行った。オーブンより取り出して色相を測定したのちオーブンに戻すまでの操作に要した時間は、熱処理時間には算入しなかった。
得られた非晶フィルム又は結晶化フィルムのＹＩ、結晶化フィルムの外見の目視評価結果、各処理時間におけるＹＩ、ΔＹＩ―４８、ΔＹＩ、及び色の３刺激値（Ｘ、Ｙ、Ｚ）の評価結果を表１〜表７に示す。
【００３９】
（実施例２）
実施例１において、充填材の表面処理に使用するＳ６を２６ｇ（合成マイカ１００質量部に対して１．３質量部）、水分約５質量％を含むイソプロピルアルコールの量を１０４ｇに変更し、使用する樹脂成分６．４ｋｇ（１００質量部）に占めるＰＥＩ−１、ＰＥＩ−２及びＰＥＥＫの混合量をそれぞれ５５質量部、０質量部及び４５質量部に変更した以外は実施例１と同様の操作を行い、非晶フィルムを得た。 また、実施例１と同様にして結晶化フィルムを得た。実施例１と同様の評価を行った結果を各表に示す。
【００４０】
（実施例３）
実施例１において、充填材の表面処理に使用する表面処理剤ヘキシルトリメトキシシラン（Ｓ６）に代えてプロピルトリメトキシシラン（東京化成工業株式会社製、試薬グレード、表１において略号Ｓ３）を３６ｇ（合成マイカ１００質量部に対して１．８質量部）に変更した以外は実施例１と同様の操作を行い、非晶フィルムを得た。 また、実施例１と同様にして結晶化フィルムを得た。実施例１と同様の評価を行った結果を各表に示す。
【００４１】
（実施例４）
実施例１において、充填材の表面処理に使用するＳ６をヘキシルトリメトキシシラン（信越化学株式会社製、商品名ＫＢＭ−３１０３Ｃ、表１において略号Ｓ１０）を３６ｇ（合成マイカ１００質量部に対して１．８質量部）に、水分約５質量％を含むイソプロピルアルコールの量を１４４ｇに変更し、使用する樹脂成分６．４ｋｇ（１００質量部）に占めるＰＥＩ−１、ＰＥＩ−２及びとＰＥＥＫの混合量をそれぞれ２５質量部、３５質量部及び４０質量部に変更した以外は実施例１と同様の操作を行い、非晶フィルムを得た。 また、実施例１と同様にして結晶化フィルムを得た。実施例１と同様の評価を行った結果を各表に示す。
【００４２】
（比較例１）
実施例１において、充填材の表面処理に使用した表面処理剤をＳ６にかえてイソプロピルトリ（ドデシルベンゼンスホニル）チタネート（味の素ファインテクノ株式会社製、商品名：プレンアクト９ＳＡ、表１において略号Ｔ１）を使用した以外は実施例１と同様の操作を行い、非晶フィルムを得た。 また、実施例１と同様にして結晶化フィルムを得た。実施例１と同様の評価を行った結果を各表に示す。
【００４３】
（比較例２）
実施例１において、充填材の表面処理に使用した表面処理剤をＳ６にかえてイソプロピルトリステアロイルチタネート（味の素ファインテクノ株式会社製、商品名：プレンアクトＴＴＳ、表１において略号Ｔ２）を使用した以外は実施例１と同様の操作を行い、非晶フィルムを得た。 また、実施例１と同様にして結晶化フィルムを得た。実施例１と同様の評価を行った結果を各表に示す。
【００４４】
【表１】
2005220335.tif 000005
【００４５】
【表２】
2005220335.tif 000006
【００４６】
【表３】
2005220335.tif 000007
【００４７】
【表４】
2005220335.tif 000008
【００４８】
【表５】
2005220335.tif 000009
【００４９】
【表６】
2005220335.tif 000010
【００５０】
【表７】
2005220335.tif 000011
【００５１】
表１より、本発明の樹脂組成物を使用して成形された実施例１〜４の結晶化フィルムは、２００℃、４８時間熱処理時点を基点として２００℃、３５０時間の熱処理後（すなわち合計３９８時間後）のΔＹＩ−４８が４．７〜４．９で１０以下であり、目視による外見変化、すなわち色目の変化がはっきりわかるが、激しいレベルではない。これに対して、ΔＹＩ−４８が１０を超える比較例１及び比較例２の結晶化フィルムは、目視による外見変化が顕著なものと認められる。
また、本発明に係る表面処理剤で表面処理された充填材を含有する実施例１〜４の結晶化フィルムは、２００℃にて熱処理された場合、２４時間以後のいずれの処理時間においてもΔＹＩ及びΔＹＩ−４８の値は、本発明に係る表面処理剤以外の表面処理剤で表面処理された充填材を含有する比較例１及び比較例２の結晶化フィルムの値より低く、本発明に係る表面処理剤により、樹脂組成物が熱処理された場合の色相変化を少なくするという効果が得られることが明らかである。
【産業上の利用可能性】
【００５２】
本発明の樹脂組成物及び成形体は、長時間高温にさらされた場合の色相変化が少なく、耐熱性、寸法安定性等に優れることから、その用途としては、プリント配線基板、 リジッドフレックス基板、 ビルドアップ多層基板、 一括多層基板、 金属ベース基板などのエレクトロニクス用基板の基材、フレキシブルプリント基板の保護板、熱遮蔽板、サーモフォーミングや真空成形によるトレー、各種電子機器の筐体、自動車エンジンルーム内部品や隔壁、航空宇宙機器の保護板、高温にさらされるエネルギー発生器機の部品などが挙げられる。 また、銅やアルミニウムなどの金属箔と積層、接着することにより電磁波遮蔽板などの用途も挙げられる。